(57)【要約】【課題】飲み口等の開口部を有する、紙層を主体とした積層材料を成形して得られる紙製容器の、開口部を封止する蓋材として、ストロー突き刺し性を有すると共に、耐衝撃性に優れた蓋材を提供すること。【解決手段】飲み口等の開口部（２１）を有する、紙層を主体とする積層材料を成形して得られる紙製容器（２０）の、開口部（２１）を封止するための蓋材（１）であって、蓋材は少なくともナイロン層（１１）が積層された複合材料（１０）からなる。ナイロン層（１１）はナイロン６樹脂とＭＸＤ６樹脂をブレンドして得られ、チューブラー法による同時二軸延伸法により製造する。【選択図】図１
2006069562.tif 000002
【特許請求の範囲】
【請求項１】
飲み口等の開口部を有する、紙層を主体とする積層材料を成形して得られる紙製容器の、前記開口部を封止するための蓋材であって、
前記蓋材は、少なくともナイロン層が積層された複合材料からなることを特徴とする、蓋材。
【請求項２】
前記ナイロン層は、ナイロン６樹脂とメタキシリレンアジパミド（ＭＸＤ６）樹脂をブレンドして得られるナイロン層であることを特徴とする、請求項１記載の蓋材。
【請求項３】
前記ナイロン層は、チューブラー法による同時二軸延伸法により製造したナイロンフィルムからなる層であることを特徴とする、請求項１又は２記載の蓋材。
【請求項４】
前記複合材料には、紙基材が含まれていることを特徴とする、請求項１、２又は３記載の蓋材。
【発明の詳細な説明】
【技術分野】
【０００１】
本発明は、飲み口等の開口部を有する、紙層を主体とした積層材料を成形して得られる紙製容器の、開口部を封止するための蓋材に関し、特には、アルミニウム箔を使用せず、ストローで突き刺しが可能で、且つ、耐衝撃性を有する蓋材に関する。
【背景技術】
【０００２】
従来、コーヒー、紅茶、お茶等の飲料は、主として金属缶に充填され、自動販売機等で販売されていた。飲料を飲んだ後の金属缶がそのままごみ箱に放置されると、その他の可燃ごみと混在してしまい、処理するのに非常な労力と時間のかかるものであった。
【０００３】
一方、紙層を主体とした積層材料を成形して得られる、例えば、図３に示すような円筒形状の紙製容器においても、コーヒー、紅茶、お茶等の飲料を充填して自動販売機等で販売されている。この容器は、紙製であるので、その他の可燃ごみと一緒になってもわざわざ分離回収するは必要はない。しかし、飲み口の開口部の封止に使用される蓋材は、充填加工適性の関係で、アルミニウム箔を用いた蓋材を使用していた。このため、使用後容器を回収または廃棄する際は、容器から蓋材を分離して回収等をしなければならなかった（例えば、特許文献１、特許文献２参照）。
【０００４】
上記先行技術文献を示す。  
【特許文献１】特開平９−２７８０６６号公報。
【特許文献２】実登第２５９４３３７号公報。
【０００５】
また、上市されている蓋材は、ストロー突き刺し性には優れるが、落下時に蓋材が破れる可能性があったり、落下時に蓋材が破壊されることはないが、ストロー突き刺し適性が低いものであったりした。
【発明の開示】
【発明が解決しようとする課題】
【０００６】
本発明は、飲み口等の開口部を有する、紙層を主体とした積層材料を成形して得られる紙製容器の、開口部を封止するための蓋材に関する以上のような問題に鑑みてなされたもので、ストロー突き刺し性を有するとともに、耐衝撃性に優れた蓋材を提供することを課題とする。
【課題を解決するための手段】
【０００７】
本発明の請求項１の発明は、飲み口等の開口部を有する、紙層を主体とする積層材料を成形して得られる紙製容器の、前記開口部を封止するための蓋材であって、前記蓋材は、少なくともナイロン層が積層された複合材料からなることを特徴とする、蓋材である。
【０００８】
このように請求項１記載の発明によれば、蓋材が少なくともナイロン層が積層された複合材料から形成されているので、蓋材は優れた耐衝撃性を有する。
【０００９】
また、請求項２の発明は、請求項１の発明において、前記ナイロン層は、ナイロン６樹脂とＭＸＤ６樹脂をブレンドして得られるナイロン層であることを特徴とする、蓋材である。
【００１０】
このように請求項２記載の発明によれば、蓋材に、ナイロン６樹脂とＭＸＤ６樹脂をブレンドして得られるナイロン層を用いているので、蓋材にストロー突き刺し性を付与することができる。
【００１１】
また、請求項３の発明は、請求項１又は２の発明において、前記ナイロン層は、チューブラー法による同時二軸延伸法により製造したナイロンフィルムからなる層であることを特徴とする、蓋材である。
【００１２】
このように請求項３記載の発明によれば、蓋材に使用するナイロン層は、チューブラー法による同時二軸延伸法により製造したナイロンフィルムからなるので、蓋材にストロー突き刺し性を付与することができる。
【００１３】
また、請求項４の発明は、請求項１、２又は３の発明において、前記複合材料には、紙基材が含まれていることを特徴とする、蓋材である。
【００１４】
このように請求項４記載の発明によれば、蓋材に紙基材が含まれていることにより、剛性や光遮断性を付与することができる。
【発明の効果】
【００１５】
このように本発明の蓋材は、ナイロン６樹脂とＭＸＤ６樹脂をブレンドしてチューブラー法による同時二軸延伸法により成膜したナイロンフィルムを使用することにより、アルミニウム箔を使用することなく、耐衝撃性に優れ、かつ、ストロー突き刺し性を有する蓋材となる。
【発明を実施するための最良の形態】
【００１６】
本発明を一実施形態に基づいて以下に詳細に説明する。
本発明の蓋材は、例えば、図１、図２、図３に示すように、紙層を主体とする積層材料を成形して得られる紙製容器（２０）の飲み口等の開口部（２１）を封止するための蓋材（１）であり、該蓋材は、ナイロン層（１１）が積層された複合材料（１０）からなることを特徴としている。
【００１７】
より具体的に述べるならば、複合材料（１０）として、ナイロン層（１１）／シーラント層（１２）、第１延伸フィルム層（１３）／ナイロン層（１１）／シーラント層（１２）、ナイロン層（１１）／第１延伸フィルム層（１３）／シーラント層（１２）、紙基材（１４）／第１延伸フィルム層（１３）／ナイロン層（１１）／シーラント層（１２）、紙基材（１４）／ナイロン層（１１）／第１延伸フィルム層（１３）／シーラント層（１２）、第２延伸フィルム層（１５）／紙基材（１４）／第１延伸フィルム層（１３）／ナイロン層（１１）／シーラント層（１２）、第２延伸フィルム層（１５）／紙基材（１４）／ナイロン層（１１）／第１延伸フィルム層（１３）／シーラント層（１２）等の構成が好ましく使用できる。いずれの構成もシーラント層（１２）側が紙製容器の開口部（２１）側と封止される。
【００１８】
ナイロン層（１１）は、ナイロン６樹脂とＭＸＤ６樹脂をブレンドし、チューブラー法による同時二軸延伸法により製造したナイロンフィルムが好ましく使用できる。
【００１９】
シーラント層（１２）は、ポリエチレン、未延伸ポリプロピレン等のポリオレフィン系樹脂フィルム、ホットメルト樹脂、各種多成分系のシーラント剤等が好ましく使用できる。
【００２０】
第１延伸フィルム層（１３）は、バリア性を付与するために用いられ、一軸ないし二軸
延伸されたポリエチレンテレフタレートフィルムに、酸化アルミニウムや酸化ケイ素などの無機化合物の薄膜を物理蒸着あるいは化学蒸着などの蒸着法により２０〜１００ｎｍ程度の厚さに設けた無機化合物樹着ポリエチレンテレフタレートフィルム、エチレン・ビニルアルコール共重合樹脂フィルムを単独で使用する。あるいは、一軸ないし二軸延伸されたポリエチレンテレフタレートフィルムに、酸化アルミニウムや酸化ケイ素などの無機化合物の薄膜を物理蒸着あるいは化学蒸着などの蒸着法により２０〜１００ｎｍ程度の厚さに設けた無機化合物樹着ポリエチレンテレフタレートフィルム、エチレン・ビニルアルコール共重合樹脂フィルムをポリエチレンテレフタレートフィルム、延伸ポリプロピレンフィルムと積層した複合フィルムが適宜使用できる。
【００２１】
紙基材（１４）は、蓋材に剛性を付与する役割を担い、坪量が６０〜１００ｇ／ｍ2 程度のカップ原紙等が好ましく使用できる。
【００２２】
第２延伸フィルム層（１５）は、美粧性や紙の乾燥によるカールを防止するための層で、ポリエチレンテレフタレートフィルム、延伸ポリプロピレンフィルム単独、または、これらを組み合わせたラミネートフィルムが好ましく使用できる。
【００２３】
ナイロン層（１１）とシーラント層（１２）、ナイロン層（１１）と第１延伸フィルム層（１３）、第１延伸フィルム層（１３）とシーラント層（１２）、紙基材（１４）と第１延伸フィルム層（１３）、紙基材（１４）とナイロン層（１１）、紙基材（１４）と第２延伸フィルム層（１５）の貼り合わせは、ドライラミネート法、ウェットラミネート法、ノンソルベンントラミネート法、エクストルージョンラミネート法等の一般的に公知のラミネート法を使用して行うことができる。
【実施例】
【００２４】
以下実施例により本発明を詳細に説明する。
〈実施例１〉
ナイロン層（１１）として、厚さ１５μｍのユニアスロンＴＢ（出光ユニテック株式会社製、ナイロン６樹脂とＭＸＤ６樹脂をブレンドしてチューブラー法により同時二軸延伸したナイロンフィルム）を準備した。
【００２５】
別に、シーラント層（１２）として厚さ３５μｍの未延伸ポリプロピレンフィルムを、第１延伸フィルム層（１３）として、厚さ１２μｍの延伸されたポリエチレンテレフタレートフィルムに酸化アルミニウムの薄膜を６０ｎｍ程度の厚さに設けた無機化合物蒸着ポリエチレンテレフタレートフィルムを、紙基材（１４）として坪量が８１．４ｇ／ｍ2 のカップ原紙を、第２延伸フィルム層（１５）として厚さ１２μｍのポリエチレンテレフタレートフィルムを、それぞれ準備した。
【００２６】
紙基材（１４）の外側面には第２延伸フィルム層（１５）を、紙基材（１４）の内側面には、第１延伸フィルム層（１３）、ナイロン層（１１）、シーラント層（１２）を順次それぞれドライラミネート法により貼り合わせ、〔外側〕ポリエチレンテレフタレートフィルム（厚さ１２μｍ）（１５）／カップ原紙（坪量８１．４ｇ／ｍ2 ）（１４）／酸化アルミニウムの薄膜が６０ｎｍ程度の厚さに設けられたポリエチレンテレフタレートフィルム（厚さ１２μｍ）（１３）／  ユニアスロンＴＢ（厚さ１５μｍ）（１１）／未延伸ポリプロピレンフィルム（厚さ３５μｍ）（１２）〔内側〕の層構成からなる実施例１の複合材料（１０）を作製した（図２（ｃ）参照）。
【００２７】
この複合材料を適宜の幅にスリットして、外側からポリエチレン／紙基材／ポリエチレン／酸化アルミニウム蒸着ポリエチレンテレフタレートフィルム／ポリエチレンの層構成からなる紙基材を主体とする積層材料を、図３に示した飲み口からなる開口部（２１）を
有する円筒形状に成形した紙製容器（２０）の開口部（２１）に、実施例１の蓋材（１）としてヒートシール法により封止した。
【００２８】
この紙製容器（２０）の開口部（２１）に蓋材（１）の上からストローを突き刺したが、ストローは蓋材（１）を用に突き破り、開口部（２１）から紙製容器（２０）の内部に到達した。すなわち、蓋材（１）のストロー突き刺し性は良好であった。
【００２９】
また、規定量の液体を充填したこの紙製容器（２０）を、１００ｃｍの高さから蓋材を下にして落下させた時、本発明の蓋材を使用した紙製容器は破壊しなかった。（ナイロン層を含まない蓋材を用いた紙製容器は、蓋材が全層が切れてしまった。）
【図面の簡単な説明】
【００３０】
【図１】（ａ）〜（ｃ）は本発明の蓋材の一実施例を示す、断面説明図である。
【図２】（ａ）〜（ｄ）は本発明の蓋材の別の実施例を示す、断面説明図である。
【図３】本発明の蓋材を使用する紙製容器の一実施例を示す、斜視説明図である。
【符号の説明】
【００３１】
１‥‥蓋材
１０‥‥複合材料
１１‥‥ナイロン層
１２‥‥シーラント層
１３‥‥第１延伸フィルム層
１４‥‥紙基材
１５‥‥第２延伸フィルム層
２０‥‥紙製容器
２１‥‥開口部
【図１】
2006069562.tif 000003
【図２】
2006069562.tif 000004
【図３】
2006069562.tif 000005